(57)【特許請求の範囲】
【請求項１】
少なくとも基板上に主としてポルフィリン誘導体からなる記録層が形成された光記録媒体の記録方法であって、記録マークを形成するためのレーザ照射パルスは、一つの連続した記録パルス中に２つの記録パワーを有し、このうち最大の記録パワーＰａが割り当てられた領域をＡ領域、前記最大記録パワー以外の記録パワーＰｂが割り当てられた領域をＢ領域としたとき、前記Ａ領域はデーターマーク長によらず１箇所または２箇所であり、データーマーク長が長くなるに従い、前記Ａ領域の少なくとも１箇所の長さを長くして記録することを特徴とする光記録媒体の記録方法。
【発明の詳細な説明】
【０００１】
【発明の属する技術分野】
本発明は光記録媒体に関し、レーザー光によって記録可能な光記録媒体、およびその記録方法に関する。
【０００２】
【従来の技術】
ポルフィリン誘導体は、例えばフタロシアニン化合物がＣＤ−Ｒ用記録材料として実用化されている。これは、フタロシアニン化合物が置換基のバリエーションも豊富であり、耐光性に非常に優れている等の特徴を有するためである。
しかしながら、ポルフィリン誘導体は、例えばＣＤ−ＲやＤＶＤ−Ｒで実用化されているアゾ金属錯体やシアニン色素に比べて、マークの広がりが抑制されやすい。
そのためポルフィリン誘導体からなる光記録媒体へ、例えばＤＶＤ  Ｓｐｅｃｉｆｉｃａｔｉｏｎｓ  ｆｏｒ  Ｒｅｃｏｒｄａｂｌｅ  Ｄｉｓｋ（ＤＶＤ−Ｒ）  Ｐａｒｔ  １  ＰＨＹＳＩＣＡＬ  ＳＰＥＣＩＦＩＣＡＴＩＯＮＳ  Ｖｅｒｓｉｏｎ  １．０  Ｊｕｌｙ  １９９７に記載されているようなＢａｓｉｃ  Ｓｔｒａｔｅｇｙ（図１参照）を用いて記録した場合、良好なジッタ値は得られても、再生不可能となる場合が生じていた。
特開平１０−１７２１８１号公報には、フタロシアニン化合物を用いたＣＤ−Ｒにおけるマークのデビエーション悪化が、基板と記録層間に金属または合金からなる薄膜層を設けることで改善できることが記載されている。
【０００３】
しかしこの方法は、新たに金属または合金からなる薄膜層を設けるプロセスが加わることや、記録層形成時の欠陥率が増加する恐れがあるなど、生産性の低下を招く恐れがある。
この再生不良の問題は、ポルフィリン誘導体からなるＣＤ−Ｒでも生じていたが、ポルフィリン誘導体からなるＤＶＤ−Ｒではより顕著に再生不良が生じていた。
また、ポルフィリン誘導体に限らず、分解促進効果が小さい記録材料、すなわち分解時に吸熱反応を示す材料、あるいは分解発熱の小さな材料等を用いた場合は、良好なジッタ値は得られても、再生不可能となる場合が生じていた。
しかし、ポルフィリン誘導体には高耐光性や骨格、置換基を含めて豊富なバリエーションがあること、広い波長域に対応でき、かつ高吸収係数を有するなどの特徴があり、光記録媒体への有用性は非常に高い。
【０００４】
【発明が解決しようとする課題】
そこで本発明では、ポルフィリン誘導体のような分解促進効果が小さい記録材料、すなわち分解時に吸熱反応を示す材料、または分解発熱の小さな材料、あるいは基本骨格は分解せず置換基の離脱や置換基のみの分解によって記録が行なわれるような材料等を記録層として用いた光情報記録媒体において、マークのデビエーション問題のない光記録媒体を提供し、かつマークのデビエーション問題のない記録方法を提供する。
【０００５】
【課題を解決するための手段】
上記課題は本発明の（１）「少なくとも基板上に主としてポルフィリン誘導体からなる記録層が形成された光記録媒体の記録方法であって、記録マークを形成するためのレーザ照射パルスは、一つの連続した記録パルス中に２つの記録パワーを有し、このうち最大の記録パワーＰａが割り当てられた領域をＡ領域、前記最大記録パワー以外の記録パワーＰｂが割り当てられた領域をＢ領域としたとき、前記Ａ領域はデーターマーク長によらず１箇所または２箇所であり、データーマーク長が長くなるに従い、前記Ａ領域の少なくとも１箇所の長さを長くして記録することを特徴とする光記録媒体の記録方法」によって達成される。
【０００７】
また、上記課題は、本発明の（１７）「前記ポルフィリン誘導体が、下記式（化１）で示されるナフタロシアニン化合物であることを特徴とする前記第（１）項乃至第（１６）項の何れか１に記載の光記録媒体；
【０００８】
【化１７】
0004410430.tif 000002
（Ｒ1〜Ｒ24はそれぞれ独立に水素原子、ハロゲン原子、ニトロ基、シアノ基、水酸基、カルボキシル基、置換もしくは未置換のアルキル基、置換もしくは未置換のアルコキシ基、置換もしくは未置換のアリール基、置換もしくは未置換のアミノ基、置換もしくは未置換のアシル基を表わす。
Ｍは２個の水素原子、または酸素、ハロゲンを有してもよい２価、３価、もしくは４価の金属原子、または（ＯＲ25）ｐ、（ＯＳｉＲ26Ｒ27Ｒ28）ｑ、（ＯＰＯＲ29Ｒ30）ｒ、（ＯＣＯＲ31）ｓを有してもよい金属原子を表わす。Ｒ25〜Ｒ31は独立に水素原子、置換もしくは未置換の脂肪族、芳香族炭化水素基を表わし、ｐ、ｑ、ｒ、ｓは０〜２の整数を表わす。）」、（１８）「前記ポルフィリン誘導体が、下記式（化２）で示されるフタロシアニン化合物であることを特徴とする前記第（１）項乃至第（１６）項の何れか１に記載の光記録媒体；
【０００９】
【化１８】
0004410430.tif 000003
（Ｒ1〜Ｒ16はそれぞれ独立に水素原子、ハロゲン原子、ニトロ基、シアノ基、水酸基、カルボキシル基、置換もしくは未置換のアルキル基、置換もしくは未置換のアルコキシ基、置換もしくは未置換のアリール基、置換もしくは未置換のアミノ基、置換もしくは未置換のアシル基を表わす。
Ｍは２個の水素原子、または酸素、ハロゲンを有してもよい２価、３価、もしくは４価の金属原子、または（ＯＲ17）ｐ、（ＯＳｉＲ18Ｒ19Ｒ20）ｑ、（ＯＰＯＲ21Ｒ22）ｒ、（ＯＣＯＲ23）ｓを有してもよい金属原子を表わす。Ｒ17〜Ｒ23は独立に水素原子、置換もしくは未置換の脂肪族、芳香族炭化水素基を表わし、ｐ、ｑ、ｒ、ｓは０〜２の整数を表わす。）」、（１９）「前記ポルフィリン誘導体が、下記式（化３）で示されるポルフィラジン化合物であることを特徴とする前記第（１）項乃至第（１６）項の何れか１に記載の光記録媒体；
【００１０】
【化１９】
0004410430.tif 000004
（Ｒ1〜Ｒ8はそれぞれ独立に水素原子、ハロゲン原子、ニトロ基、シアノ基、水酸基、カルボキシル基、置換もしくは未置換のアルキル基、置換もしくは未置換のアルコキシ基、置換もしくは未置換のアリール基、置換もしくは未置換のアミノ基、置換もしくは未置換のアシル基を表わす。
Ｍは２個の水素原子、または酸素、ハロゲンを有してもよい２価、３価、もしくは４価の金属原子、または（ＯＲ9）ｐ、（ＯＳｉＲ10Ｒ11Ｒ12）ｑ、（ＯＰＯＲ13Ｒ14）ｒ、（ＯＣＯＲ15）ｓを有してもよい金属原子を表わす。Ｒ9〜Ｒ15は独立に水素原子、置換もしくは未置換の脂肪族、芳香族炭化水素基を表わし、ｐ、ｑ、ｒ、ｓは０〜２の整数を表わす。）」、（２０）「前記ポルフィリン誘導体が、下記式（化４）で示されるポルフィリン化合物であることを特徴とする前記第（１）項乃至第（１６）項の何れか１に記載の光記録媒体；
【００１１】
【化２０】
0004410430.tif 000005
（Ｒ1〜Ｒ8、Ｘ1〜Ｘ4はそれぞれ独立に水素原子、ハロゲン原子、ニトロ基、シアノ基、水酸基、カルボキシル基、置換もしくは未置換のアルキル基、置換もしくは未置換のアルコキシ基、置換もしくは未置換のアリール基、置換もしくは未置換のアミノ基、置換もしくは未置換のアシル基を表わす。
Ｍは２個の水素原子、または酸素、ハロゲンを有してもよい２価、３価、もしくは４価の金属原子、または（ＯＲ9）ｐ、（ＯＳｉＲ10Ｒ11Ｒ12）ｑ、（ＯＰＯＲ13Ｒ14）ｒ、（ＯＣＯＲ15）ｓを有してもよい金属原子を表わす。Ｒ9〜Ｒ15は独立に水素原子、置換もしくは未置換の脂肪族、芳香族炭化水素基を表わし、ｐ、ｑ、ｒ、ｓは０〜２の整数を表わす。）」、（２１）「前記ポルフィリン誘導体が、下記式（化５）〜（化９）で示されるポルフィセン化合物であることを特徴とする前記第（１）項乃至第（１６）項の何れか１に記載の光記録媒体；
【００１２】
【化２１】
0004410430.tif 000006
【００１３】
【化２２】
0004410430.tif 000007
【００１４】
【化２３】
0004410430.tif 000008
【００１５】
【化２４】
0004410430.tif 000009
【００１６】
【化２５】
0004410430.tif 000010
（Ｒ1〜Ｒ8、Ｘ1〜Ｘ4はそれぞれ独立に水素原子、ハロゲン原子、ニトロ基、シアノ基、水酸基、カルボキシル基、置換もしくは未置換のアルキル基、置換もしくは未置換のアルコキシ基、置換もしくは未置換のアリール基、置換もしくは未置換のアミノ基、置換もしくは未置換のアシル基を表わす。
Ｍは２個の水素原子、または酸素、ハロゲンを有してもよい２価、３価、もしくは４価の金属原子、または（ＯＲ9）ｐ、（ＯＳｉＲ10Ｒ11Ｒ12）ｑ、（ＯＰＯＲ13Ｒ14）ｒ、（ＯＣＯＲ15）ｓを有してもよい金属原子を表わす。Ｒ9〜Ｒ15は独立に水素原子、置換もしくは未置換の脂肪族、芳香族炭化水素基を表わし、ｐ、ｑ、ｒ、ｓは０〜２の整数を表わす。）」、（２２）「前記ポルフィリン誘導体が、下記式（化１０）〜（化１４）で示されるコロール化合物であることを特徴とする前記第（１）項乃至第（１６）項の何れか１に記載の光記録媒体；
【００１７】
【化２６】
0004410430.tif 000011
【００１８】
【化２７】
0004410430.tif 000012
【００１９】
【化２８】
0004410430.tif 000013
【００２０】
【化２９】
0004410430.tif 000014
【００２１】
【化３０】
0004410430.tif 000015
（Ｒ1〜Ｒ8、Ｘ1〜Ｘ3はそれぞれ独立に水素原子、ハロゲン原子、ニトロ基、シアノ基、水酸基、カルボキシル基、置換もしくは未置換のアルキル基、置換もしくは未置換のアルコキシ基、置換もしくは未置換のアリール基、置換もしくは未置換のアミノ基、置換もしくは未置換のアシル基を表わす。
Ｍは３個の水素原子、または酸素、ハロゲンを有してもよい２価、３価、もしくは４価の金属原子、または（ＯＲ9）ｐ、（ＯＳｉＲ10Ｒ11Ｒ12）ｑ、（ＯＰＯＲ13Ｒ14）ｒ、（ＯＣＯＲ15）ｓを有してもよい金属原子を表わす。Ｒ9〜Ｒ15は独立に水素原子、置換もしくは未置換の脂肪族、芳香族炭化水素基を表わし、ｐ、ｑ、ｒ、ｓは０〜２の整数を表わす。）」、（２３）「前記ポルフィリン誘導体が、下記式（化１５）で示されるモノアザポルフィリン化合物であることを特徴とする前記第（１）項乃至第（１６）項の何れか１に記載の光記録媒体；
【００２２】
【化３１】
0004410430.tif 000016
（Ｒ1〜Ｒ8、Ｘ1〜Ｘ3はそれぞれ独立に水素原子、ハロゲン原子、ニトロ基、シアノ基、水酸基、カルボキシル基、置換もしくは未置換のアルキル基、置換もしくは未置換のアルコキシ基、置換もしくは未置換のアリール基、置換もしくは未置換のアミノ基、置換もしくは未置換のアシル基を表わす。
Ｍは２個の水素原子、または酸素、ハロゲンを有してもよい２価、３価、もしくは４価の金属原子、または（ＯＲ9）ｐ、（ＯＳｉＲ10Ｒ11Ｒ12）ｑ、（ＯＰＯＲ13Ｒ14）ｒ、（ＯＣＯＲ15）ｓを有してもよい金属原子を表わす。Ｒ9〜Ｒ15は独立に水素原子、置換もしくは未置換の脂肪族、芳香族炭化水素基を表わし、ｐ、ｑ、ｒ、ｓは０〜２の整数を表わす。）」、（２４）「前記ポルフィリン誘導体が、下記式（化１６）で示されるジアザポルフィリン化合物であることを特徴とする前記第（１）項乃至第（１６）項の何れか１に記載の光記録媒体；
【００２３】
【化３２】
0004410430.tif 000017
（Ｒ1〜Ｒ8、Ｘ1〜Ｘ2はそれぞれ独立に水素原子、ハロゲン原子、ニトロ基、シアノ基、水酸基、カルボキシル基、置換もしくは未置換のアルキル基、置換もしくは未置換のアルコキシ基、置換もしくは未置換のアリール基、置換もしくは未置換のアミノ基、置換もしくは未置換のアシル基を表わす。
Ｍは２個の水素原子、または酸素、ハロゲンを有してもよい２価、３価、もしくは４価の金属原子、または（ＯＲ9）ｐ、（ＯＳｉＲ10Ｒ11Ｒ12）ｑ、（ＯＰＯＲ13Ｒ14）ｒ、（ＯＣＯＲ15）ｓを有してもよい金属原子を表わす。Ｒ9〜Ｒ15は独立に水素原子、置換もしくは未置換の脂肪族、芳香族炭化水素基を表わし、ｐ、ｑ、ｒ、ｓは０〜２の整数を表わす。）」によって達成される。
【００２４】
本発明では、分解促進効果が小さい記録材料、すなわち分解時に吸熱反応を示す材料、または分解発熱の小さな材料、あるいは基本骨格は分解せず置換基の離脱や置換基のみの分解によって記録が行われるような材料等、例えば多くのポルフィリン誘導体は、ＤＶＤ  Ｓｐｅｃｉｆｉｃａｔｉｏｎｓ  ｆｏｒ  Ｒｅｃｏｒｄａｂｌｅ  Ｄｉｓｋ（ＤＶＤ−Ｒ）  Ｐａｒｔ  １  ＰＨＹＳＩＣＡＬ  ＳＰＥＣＩＦＩＣＡＴＩＯＮＳ  Ｖｅｒｓｉｏｎ  １．０  Ｊｕｌｙ  １９９７に記載されているようなＢａｓｉｃ  Ｓｔｒａｔｅｇｙ（基本的に、全ての記録マーク長形成パルスに対し、同一記録パワーが割り当てられ、かつパルス長を固定することにより記録を行なう方法）を用いて記録した場合に、良好なジッタ値が得られる場合においても再生不良が生じる場合が多発するが、この原因が、長マークほど物理的に記録マーク長が短くなってしまうことにあることを見出した。また、ポルフィリン誘導体を記録層として用いたＣＤ−Ｒでも同期不良等やジッタの悪化等の問題が生じていたが、ＣＤ−Ｒでは変調方式にＥＦＭ変調を用いており、最長マークが１１Ｔであるのに対し、ＤＶＤ−Ｒでは８−１６変調を用いており、最長マークが１４Ｔとなるため、このマークのデビエーション問題は分解時に吸熱反応を示す材料、または分解発熱の小さな材料、あるいは基本骨格は分解せず置換基の離脱や置換基のみの分解によって記録が行われるような材料等、例えばポルフィリン誘導体を記録層として用いたＤＶＤ−Ｒにおいて、より顕著になることが判明した。
【００２５】
具体的にこの現象は、ＤＶＤ  Ｓｐｅｃｉｆｉｃａｔｉｏｎｓ  ｆｏｒ  Ｒｅｃｏｒｄａｂｌｅ  Ｄｉｓｋ（ＤＶＤ−Ｒ）  Ｐａｒｔ  １  ＰＨＹＳＩＣＡＬＳＰＥＣＩＦＩＣＡＴＩＯＮＳ  Ｖｅｒｓｉｏｎ  １．０  Ｊｕｌｙ  １９９７に記載されているようなＢａｓｉｃ  Ｓｔｒａｔｅｇｙを用いて各種記録パワーで記録した場合のアゾ金属錯体（図２）とポルフィリン誘導体であるポルフィラジン化合物（図３）のスペース長とマーク長の差を測定することでわかる。
すなわち、アゾ金属錯体の場合は、スペース長とマーク長の差にデータマーク長依存性がほとんどないが、ポルフィラジン化合物の場合は、スペース長とマーク長の差に大きなデータマーク長依存性がある。
【００２６】
図３によって、ポルフィリン誘導体を記録層として用いた光記録媒体では、ジッタ値自体は短マークによって大きく支配されるため良好な値が得られても、フレーム同期をとる目的などに使用される１４Ｔマークが大幅に短く判定され、同期不良を起こす可能性が高いことや、マーク長が長くなるに従ってピットデビエーションが悪化するために、記録中のパワー変化や膜厚変化等の外乱因子でジッタが急激に劣化しまうことがわかる。
【００２７】
ここで、分解時に吸熱反応を示す材料、または分解発熱の小さな材料、あるいは基本骨格は分解せず置換基の離脱や置換基のみの分解によって記録が行なわれるような材料等、例えばポルフィリン誘導体でこのようなデビエーション問題が起こる現象を説明するために、簡単に反射層をもつ有機材料からなる記録媒体の記録メカニズムについて触れる。
【００２８】
記録は、記録層材料がレーザー光を吸収し、記録層材料が分解や変質することにより行なわれる。
記録層材料が分解や変質を起こすと、記録層材料自身の光吸収能力が低下することや、基板変形や溶融による吸熱によって記録層の温度が低下するため、分解や変質が抑制される。
このとき、分解時に吸熱反応を示す材料、または分解発熱の小さな材料、あるいは基本骨格は分解せず置換基の離脱や置換基のみの分解が起こる材料は、より温度の低下が生じてしまう。
そのため、記録マークの形状は、昇温と冷却の繰り返しによって、レーザーの移動方向にうねった波形の形状を示すことになる。
【００２９】
ポルフィリン誘導体は、その光安定性や、シアニン色素やアゾ色素と比べても分解温度が高いことからも明らかなように、基本の骨格が非常に丈夫であるため、レーザー照射による記録では、基本骨格が壊れるのではなく、基本骨格から置換基が外れる過程が主であると考えられる。
したがって、エネルギー安定性の高い基本骨格が分解すれば大きな発熱が生じるが、ポルフィリン誘導体では、主に結合エネルギーの低い置換基の離脱や、置換基の分解が記録過程の主過程となるため、大きな発熱は期待できず、これが分解が抑制される原因となることを見出した。
【００３０】
そこで本発明では、分解時に吸熱反応を示す材料、または分解発熱の小さな材料、あるいは基本骨格は分解せず置換基の離脱や置換基のみの分解によって記録が行なわれるような材料等を記録層として用いても、記録特性が優れた光記録媒体が得られること、および記録特性が優れた記録方法が存在することを見出すに至ったものである。
【００３１】
以下、本発明の詳細について述べる。
矩形波記録の場合、任意のマーク長Ｔｗｄ（ｎＴ）（但し、８−１６変調の場合、ｎ＝３〜１１，１４）を形成させるためのパルスの形態を図５に示す。
矩形波パルスに割り当てる記録パワーＰ（ｎＴ）が下式数１を満足するように設定するもので（下式数１は８−１６変調の例。図５（ａ）参照）、ポルフィリン誘導体などの分解促進効果が十分でない記録材料を用いた光記録媒体の記録特性を改善できる。
【００３２】
【数１】
Ｐ（３Ｔ）≦Ｐ（４Ｔ）≦Ｐ（５Ｔ）≦…≦Ｐ（１０Ｔ）≦Ｐ（１１Ｔ）≦Ｐ（１４Ｔ）
【００３３】
矩形波パルスに任意の部分に複数の記録パワーＰｉ（ｎＴ）を割り当て、このうち最大の記録パワーが割り当てられたＰｉ（ｎＴ）が下式数２を満足するように設定するもので（下式数２は８−１６変調で、ｉ＝１，２、Ｐ1（ｎＴ）≦Ｐ2（ｎＴ）の例。図５（ｂ）〜（ｅ）参照）、ポルフィリン誘導体などの分解促進効果が十分でない記録材料を用いた光記録媒体の記録特性を改善できる。
【００３４】
【数２】
Ｐ2（３Ｔ）≦Ｐ2（４Ｔ）≦Ｐ2（５Ｔ）≦…≦Ｐ2（１０Ｔ）≦Ｐ2（１１Ｔ）≦Ｐ2（１４Ｔ）
但し、最大記録パワーが割り当てられた部分以外の記録パワーは、記録マーク長に関わらず同一としても、また最大記録パワーが割り当てられた部分と同様に、記録マーク長が長くなるに従い、高く設定しても構わない（下式数３）。
【００３５】
【数３】
Ｐ1（３Ｔ）≦Ｐ1（４Ｔ）≦Ｐ1（５Ｔ）≦…≦Ｐ1（１０Ｔ）≦Ｐ1（１１Ｔ）≦Ｐ1（１４Ｔ）
【００３６】
本発明は、矩形波パルスに任意の部分に２つの記録パワーＰｉ（ｎＴ）を割り当て、最大記録パワーが割り当てられた領域の長さＬｉ（ｎＴ）が下式数４を満足するように設定するもので（下式数４は８−１６変調で、ｉ＝１，２、Ｐ1（ｎＴ）≦Ｐ2（ｎＴ）の例。図５（ｂ）〜（ｅ）参照）、ポルフィリン誘導体などの分解促進効果が十分でない記録材料を用いた光記録媒体の記録特性を改善できる。
【００３７】
【数４】
Ｌ2（３Ｔ）≦Ｌ2（４Ｔ）≦Ｌ2（５Ｔ）≦…≦Ｌ2（１０Ｔ）≦Ｌ2（１１Ｔ）≦Ｌ2（１４Ｔ）
但し、最高記録パワーが割り当てられた部分が断続的に複数個所存在する場合は、その合計パルス長が上式数４を満足すればよい（図５（ｅ）参照）。
【００３８】
矩形波パルスに任意の部分に複数の記録パワーＰｉ（ｎＴ）を割り当て、矩形波が終了する時間Ｔend（ｎＴ）に対する最大記録パワーが割り当てられた領域が終了する時間Ｔiend（ｎＴ）が下式数５を満足するように設定するもので（下式数５は８−１６変調で、ｉ＝１，２、Ｐ1（ｎＴ）≦Ｐ2（ｎＴ）の例。図５（ｂ）〜（ｅ）参照）、ポルフィリン誘導体などの分解促進効果が十分でない記録材料を用いた光記録媒体の記録特性を改善できる。
【００３９】
【数１】
Ｔend（３Ｔ）−Ｔ2end（３Ｔ）≧Ｔend（４Ｔ）−Ｔ2end（４Ｔ）≧Ｔend（５Ｔ）−Ｔ2end（５Ｔ）≧・・・Ｔend（１０Ｔ）−Ｔ2end（１０Ｔ）≧Ｔend（１１Ｔ）−Ｔ2end（１１Ｔ）≧Ｔend（１４Ｔ）−Ｔ2end（１４Ｔ）
但し、最高記録パワーが割り当てられた部分が断続的に複数個所存在する場合は、最高記録パワーが割り当てられた最後のパルス部分に対し、上式数５が満足されればよい（図５（ｅ）参照）。
一方、マルチパルス記録の場合、任意のマーク長Ｔｗｄ（ｎＴ）（但し、８−１６変調の場合、ｎ＝３〜１１，１４）を形成させるためのパルス列をＭＰ（ｎＴ）ｉで表わすことにする（但し、８−１６変調の場合、ｎ＝３〜１１，１４。図４参照）。
ｉは、ｎ−２記録の場合、１〜ｎＴ−２、ｎ−１の場合１〜ｎＴ−１の整数である。
マルチパルスＭＰ（ｎＴ）ｉにかかわらず同一記録パワーＰ（ｎＴ）を割り当て、このＰ（ｎＴ）が下式数６を満足するように設定するもので（下式数６は８−１６変調でｎ−２の例。図６（ａ）参照）、ポルフィリン誘導体などの分解促進効果が十分でない記録材料を用いた光記録媒体の記録特性を改善できる。
【００４０】
【数６】
Ｐ（３Ｔ）≦Ｐ（４Ｔ）≦Ｐ（５Ｔ）≦…≦Ｐ（１０Ｔ）≦Ｐ（１１Ｔ）≦Ｐ（１４Ｔ）
【００４１】
マルチパルスＭＰ（ｎＴ）ｉにｉよって異なってもよい記録パワーの割り当てを行ない、最大の記録パワー割り当てられたＰｉ（ｎＴ）が下式数７を満足するように設定するもので（下式数７は８−１６変調でｎ−２の例。図６（ｂ）〜（ｅ）参照）、ポルフィリン誘導体などの分解促進効果が十分でない記録材料を用いた光記録媒体の記録特性を改善できる。
【００４２】
【数７】
Ｐ2（３Ｔ）≦Ｐ2（４Ｔ）≦Ｐ2（５Ｔ）≦…≦Ｐ2（１０Ｔ）≦Ｐ2（１１Ｔ）≦Ｐ2（１４Ｔ）
【００４３】
マルチパルスＭＰ（ｎＴ）ｉ間のパルス列間パワーＰｂ（ｎＴ）が下式を満足するように設定するもので（下式数８は８−１６変調の例。図６（ｂ）〜（ｅ）参照）、ポルフィリン誘導体などの分解促進効果が十分でない記録材料を用いた光記録媒体の記録特性を改善できる。
【００４４】
【数８】
Ｐｂ（３Ｔ）≦Ｐｂ（４Ｔ）≦Ｐｂ（５Ｔ）≦…≦Ｐｂ（１０Ｔ）≦Ｐｂ（１１Ｔ）≦Ｐｂ（１４Ｔ）
なお、以上の本発明は２つ以上組み合わせて用いることもできる。
【００４５】
本発明は、特に、記録ストラテジとして記録マークを形成するためのレーザー照射パルスが１つ以上のパルス列から構成されるマルチパルス記録の場合に有効になる。
これはマルチパルス記録では、パルス間欠部分によって温度上昇が抑制されるため、記録材料の分解によってより記録層の温度低下が起こるためである（分解による熱吸収能力を考えなければ、矩形波記録では長マークほど温度が上がる）。
したがって、ポルフィリン誘導体からなる光記録媒体とマルチパルス記録の組み合わせは、記録マーク内の記録層温度を記録層材料の分解や変質温度以上に均一保持するには非常に不利になることが明らかである。
【００４６】
なお、以上では８−１６変調によるｎ−２のマルチパルス記録を例にとって説明したが、本発明はこれに限られたものではなく、どんな変調方式にも有効である。
本発明でいう分解促進効果が小さい記録材料、すなわち分解時に吸熱反応を示す材料、または分解発熱の小さな材料とは、ＤＶＤ  Ｓｐｅｃｉｆｉｃａｔｉｏｎｓ  ｆｏｒ  Ｒｅｃｏｒｄａｂｌｅ  Ｄｉｓｋ  （ＤＶＤ−Ｒ）  Ｐａｒｔ１ＰＨＹＳＩＣＡＬ  ＳＰＥＣＩＦＩＣＡＴＩＯＮＳ  Ｖｅｒｓｉｏｎ  １．０Ｊｕｌｙ  １９９７に記載されているようなＢａｓｉｃ  Ｓｔｒａｔｅｇｙを用いて記録した場合、長マークほど短く記録されてしまう材料を総称するものである。
また、基本骨格は分解せず置換基の離脱や置換基のみの分解によって記録が行なわれるような材料とは、当然のごとく分解発熱量は小さく、また基本骨格が分解していないため、凝集状態等の変化が生じる可能性があり、分解時に吸熱反応を示す材料、または分解発熱の小さな材料となる。
【００４７】
本発明に用いるポルフィリン誘導体におけるＲ1〜Ｒ24およびＸ1〜Ｘ4はそれぞれ独立に水素原子、ハロゲン原子、ニトロ基、シアノ基、水酸基、カルボキシル基、置換もしくは未置換のアルキル基、置換もしくは未置換のアルコキシ基、置換もしくは未置換のアリ−ル基、置換もしくは未置換のアミノ基、置換もしくは未置換のアシル基を表わす。
【００４８】
未置換のアルキル基、および未置換のアルコキシ基中のアルキル基としては、直鎖状もしくは分岐鎖状のアルキル基があげられ、置換アルキル基、および置換アルコキシ基中の置換アルキル基としては、２−ヒドロキシエチル基、３−ヒドロキシプロピル基、４−ヒドロキシブチル基、２−ヒドロキシプロピル基等のヒドロキシ置換アルキル基；カルボキシメチル基、２−カルボキシエチル基、３−カルボキシプロピル基等のカルボキシ置換アルキル基；２−シアノエチル基、シアノメチル基などのシアノ置換アルキル基；２−アミノエチル基などのアミノ置換アルキル基；２−クロロエチル基、３−クロロプロピル基、２−クロロプロピル基、２，２，２−トリフルオロエチル基などのハロゲン原子置換アルキル基；ベンジル基、ｐ−クロロベンジル基、２−フェニルエチル基などのフェニル置換アルキル基；２−メトキシエチル基、２−エトキシエチル基、２−（ｎ）プロポキシエチル基、２−（ｉｓｏ）プロポキシエチル基、２−（ｎ）ブトキシエチル基、２−（ｉｓｏ）ブトキシエチル基、２−（２−エチルヘキシルオキシ）エチル基、３−メトキシプロピル基、４−メトキシブチル基、２−メトキシプロピル基等のアルコキシ置換アルキル基；２−（２−メトキシエトキシ）エチル基、２−（２−エトキシエトキシ）エチル基、２−（２−（ｎ）プロポキシエトキシ）エチル基、２−（２−（ｉｓｏ）プロポキシエトキシ）エチル基、２−（２−（ｎ）ブトキシエトキシ）エチル基、２−（２−（ｉｓｏ）ブトキシエトキシ）エチル基、２−｛２−（２−エチルヘキシルオキシ）エトキシ｝エチル基等のアルコキシ置換アルキル基；アリルオキシエチル基、２−フェノキシエチル基、２−ベンジルオキシエチル基等の置換アルキル基；２−アセチルオキシエチル基、２−プロピオニルオキシエチル基、２−（ｎ）ブチリルオキシエチル基、２−（ｉｓｏ）ブチリルオキシエチル基、２−トリフルオロアセチルオキシエチル基等のアシルオキシ置換アルキル基；メトキシカルボニルメチル基、エトキシカルボニルメチル基、（ｎ）プロポキシカルボニルメチル基、（ｉｓｏ）プロポキシカルボニルメチル基、（ｎ）ブトキシカルボニルメチル基、（ｉｓｏ）ブトキシカルボニルメチル基、２−エチルヘキシルオキシカルボニルメチル基、ベンジルオキシカルボニルメチル基、フルフリルオキシカルボニルメチル基、テトラヒドロフルフリルオキシカルボニルメチル基、２−メトキシカルボニルエチル基、２−エトキシカルボニルエチル基、２−（ｎ）プロポキシカルボニルエチル基、２−（ｉｓｏ）プロポキシカルボニルエチル基、２−（ｎ）ブトキシカルボニルエチル基、２−（ｉｓｏ）ブトキシカルボニルエチル基、２−（２−エチルヘキシルオキシカルボニル）エチル基、２−ベンジルオキシカルボニルエチル基、２−フルフリルオキシカルボニルエチル基等の置換もしくは非置換のアルコキシカルボニル置換アルキル基；２−メトキシカルボニルオキシエチル基、２−エトキシカルボニルオキシエチル基、２−（ｎ）プロポキシカルボニルオキシエチル基、２−（ｉｓｏ）プロポキシカルボニルオキシエチル基、２−（ｎ）ブトキシカルボニルオキシエチル基、２−（ｉｓｏ）ブトキシカルボニルオキシエチル基、２−（２−エチルヘキシルオキシカルボニルオキシ）エチル基、２−ベンジルオキシカルボニルオキシエチル基、２−フルフリルオキシカルボニルオキシエチル基等の置換もしくは非置換のアルコキシカルボニルオキシ置換アルキル基；フルフリル基、テトラヒドロフルフリル基等のヘテロ環置換アルキル基等が挙げられる。
【００４９】
また、シクロアルキル基としては、シクロペンチル基、シクロヘキシル基等が挙げられる。
【００５０】
アルキル基およびアルコキシ基中のアルキル基の具体例としては、例えば、次のものが挙げられる。なお、これらのアルキル基は、ハロゲン原子等の置換基で置換されていてもよい。メチル基、エチル基、ｎ−プロピル基、ｎ−ブチル基、イソブチル基、ｎ−ペンチル基、ネオペンチル基、イソアミル基、２−メチルブチル基、ｎ−ヘキシル基、２−メチルペンチル基、３−メチルペンチル基、４−メチルペンチル基、２−エチルブチル基、ｎ−ヘプチル基、２−メチルヘキシル基、３−メチルヘキシル基、４−メチルヘキシル基、５−メチルヘキシル基、２−エチルペンチル基、３−エチルペンチル基、ｎ−オクチル基、２−メチルヘプチル基、３−メチルヘプチル基、４−メチルヘプチル基、５−メチルヘプチル基、２−エチルヘキシル基、３−エチルヘキシル基、ｎ−ノニル基、ｎ−デシル基、ｎ−ドデシル基等の一級アルキル基；イソプロピル基、ｓｅｃ−ブチル基、１−エチルプロピル基、１−メチルブチル基、１，２−ジメチルプロピル基、１−メチルヘプチル基、１−エチルブチル基、１，３−ジメチルブチル基、１，２−ジメチルブチル基、１−エチル−２−メチルプロピル基、１−メチルヘキシル基、１−エチルヘプチル基、１−プロピルブチル基、１−イソプロピル−２−メチルプロピル基、１−エチル−２−メチルブチル基、１−プロピル−２−メチルプロピル基、１−メチルヘプチル基、１−エチルヘキシル基、１−プロピルペンチル基、１−イソプロピルぺンチル基、１−イソプロピル−２−メチルブチル基、１−イソプロピル−３−メチルブチル基、１−メチルオクチル基、１−エチルヘプチル基、１−プロピルヘキシル基、１−イソブチル−３−メチルブチル基等の二級アルキル基；ｔｅｒｔ−ブチル基、ｔｅｒｔ−ヘキシル基、ｔｅｒｔ−アミル基、ｔｅｒｔ−オクチル基等の三級アルキル基；シクロヘキシル基、４−メチルシクロヘキシル基、４−エチルシクロヘキシル基、４−ｔｅｒｔ−ブチルシクロヘキシル基、４−（２−エチルヘキシル）シクロヘキシル基、ボルニル基、イソボルニル基、アダマンタン基等のシクロアルキル基等が挙げられる。
【００５１】
またアリ−ル基としてはフェニル基、メチルフェニル基、ジメチルフェニル基、トリメチルフェニル基、エチルフェニル基、ｔｅｒｔ−ブチルフェニル基、ジ（ｔｅｒｔ−ブチル)フェニル基、ブチルフェニル基、メトキシフェニル基、ジメトキシフェニル基、トリメトキシフェニル基、ブトキシフェニル基などが挙げられ、またこれらのアリール基はハロゲン等の置換基で置換されていてもよい。
【００５２】
式（化１）〜式（化１６）中、Ｍは２個の水素原子（但し（化１０）〜（化１４）は３個の水素原子）、または酸素、ハロゲンを有してもよい２価、３価、もしくは４価の金属原子、または（ＯＲa）ｐ、（ＯＳｉＲbＲcＲd）ｑ、（ＯＰＯＲeＲf）ｒ、（ＯＣＯＲg）ｓを有してもよい金属原子を表す。Ｒa〜Ｒgは独立に水素原子、置換もしくは未置換の脂肪族、芳香族炭化水素基を表わし、ｐ、ｑ、ｒ、ｓは０〜２の整数を表わす。
具体的にＭとしては、Ｉｂ族、IIａ族、IIｂ族、IIIａ族、IVａ族、IVｂ族、Ｖｂ族、VIｂ族、VIIｂ族、VIII族の金属、これらの金属の酸化物、これらの金属のハロゲン化物またはこれらの金属の水酸化物などがあり、さらに、上記金属で置換基を有するものがある。
上記の金属としては、Ｃｕ、Ｚｎ、Ｍｇ、Ａｌ、Ｇｅ、Ｔｉ、Ｓｎ、Ｐｂ、Ｃｒ、Ｍｏ、Ｍｎ、Ｆｅ、Ｃｏ、Ｎｉ、Ｉｎ、Ｐｔ、Ｐｄ等があり、酸化物としては、ＴｉＯ、ＶＯ等があり、ハロゲン化物としては、ＡｌＣｌ、ＧｅＣｌ2、ＳｉＣｌ2、ＦｅＣｌ、ＳｎＣｌ2、ＩｎＣｌ等があり、水酸化物としてはＡｌ(ＯＨ)、Ｓｉ(ＯＨ)2、Ｇｅ(ＯＨ)2、Ｓｎ（ＯＨ)2等がある。
さらに、金属が置換基を有する場合に、金属としては、Ａｌ、Ｔｉ、Ｓｉ、Ｇｅ、Ｓｎ等があり、置換基としては、アリールオキシル基、アルコキシル基、トリアルキルシロキシル基、トリアリールシロキシル基、トリアルコキシシロキシル基、トリアリールオキシシロキシル基、トリチルオキシル基又はアシロキシル基等がある。
【００５３】
【実施例】
まず初めに、従来の記録方法ではポルフィリン誘導体の記録マークは、長マークほど物理的に短くなっていることを確認した。
厚さ０．６ｍｍ、トラックピッチ０．７４（μｍ）のポリカーボネート基板上（４．７ＧＢ対応）に下記式（化１７）のポルフィラジン化合物と、下記式（化１８）のアゾ金属錯体をスピンコートによって成膜し、その上にスパッタにより金反射層、さらに紫外線硬化型樹脂からなる保護層を設け、光記録媒体を作成した。
記録再生装置は、パルステック工業製のＤＤＵ−１０００（波長６３５（ｎｍ）、ＮＡ０．６０）を用い、記録には、図１のようなストラテジを用い、先頭パスル長Ｔtop＝１．００（Ｔ）、マルチパルス長Ｔmp＝０．６０（Ｔ）で１４Ｔマークのみを、記録パワー１１．０（ｍｗ）で記録した。
【００５４】
【化３３】
0004410430.tif 000018
【００５５】
【化３４】
0004410430.tif 000019
【００５６】
この結果は、図７に示すように、明らかにポルフィリン誘導体であるポルフィラジン化合物では、アゾ金属錯体に比べて記録されたマーク長が短くなっており、アシンメトリずれ等によってスライスレベルの位置が長マークに対して短く判定されるレベルにあるのではなく、物理的にマークが短めに記録されていることが明らかである。
【００５７】
次いで、厚さ０．６ｍｍ、トラックピッチ０．７４（μｍ）のポリカーボネート基板上（４．７ＧＢ対応）に下記式（化１９）、下記式（化２０）のポルフィラジン化合物をスピンコートによって成膜し、その上にスパッタにより金反射層、さらに紫外線硬化型樹脂からなる保護層を設け、光記録媒体を作成した。
記録再生装置は，パルステック工業製のＤＤＵ１０００（波長６３５（ｎｍ）、ＮＡ０．６０）を、ジッタの測定は横河電機製のタイムインターバルアナライザＴＡ３２０を用いた。
【００５８】
【化３５】
0004410430.tif 000020
【００５９】
【化３６】
0004410430.tif 000021
【００６０】
式（化１９）の化合物の、ＤＶＤ  Ｓｐｅｃｉｆｉｃａｔｉｏｎｓ  ｆｏｒ  Ｒｅｃｏｒｄａｂｌｅ  Ｄｉｓｋ（ＤＶＤ−Ｒ）  Ｐａｒｔ  １  ＰＨＹＳＩＣＡＬ  ＳＰＥＣＩＦＩＣＡＴＩＯＮＳ  Ｖｅｒｓｉｏｎ  １．０  Ｊｕｌｙ  １９９７に記載されたＢａｓｉｃ  Ｓｔｒａｔｅｇｙにおける最適条件は、記録パワーが１１．０（ｍｗ）のとき、１．０４−１．００−０．５４であり、式（化２０）の化合物の、ＤＶＤ  Ｓｐｅｃｉｆｉｃａｔｉｏｎｓ  ｆｏｒ  Ｒｅｃｏｒｄａｂｌｅ  Ｄｉｓｋ（ＤＶＤ−Ｒ）  Ｐａｒｔ  １  ＰＨＹＳＩＣＡＬ  ＳＰＥＣＩＦＩＣＡＴＩＯＮＳ  Ｖｅｒｓｉｏｎ  １．０  Ｊｕｌｙ  １９９７に記載されたＢａｓｉｃ  Ｓｔｒａｔｅｇｙにおける最適条件は、記録パワーが１１．５（ｍｗ）のとき、１．０１−１．００−０．５６であった。
【００６１】
この最適記録条件でのジッタ（Ｄａｔａ  ｔｏ  Ｃｌｏｃｋ  Ｊｉｔｔｅｒ）は、式（化１９）の化合物が１０．９％であり、式（化２０）の化合物が１０．６％であった。なお、細かな再生条件はＤＶＤ  Ｓｐｅｃｉｆｉｃａｔｉｏｎｓｆｏｒ  Ｒｅｃｏｒｄａｂｌｅ  Ｄｉｓｋ（ＤＶＤ−Ｒ）  Ｐａｒｔ  １  ＰＨＹＳＩＣＡＬ  ＳＰＥＣＩＦＩＣＡＴＩＯＮＳ  Ｖｅｒｓｉｏｎ  １．０  Ｊｕｌｙ  １９９７に記載された規定値を用いた。
また、この最適記録条件での、マークのデビエーションを測定した結果、式（化１９）の化合物は図８のような結果が得られ、式（化２０）の化合物は図１０のような結果が得られた。
式（化１９）、式（化２０）の化合物とも、ＤＶＤ  Ｓｐｅｃｉｆｉｃａｔｉｏｎｓ  ｆｏｒ  Ｒｅｃｏｒｄａｂｌｅ  Ｄｉｓｋ（ＤＶＤ−Ｒ）  Ｐａｒｔ  １  ＰＨＹＳＩＣＡＬ  ＳＰＥＣＩＦＩＣＡＴＩＯＮＳ  Ｖｅｒｓｉｏｎ  １．０  Ｊｕｌｙ  １９９７に記載されたＢａｓｉｃ  Ｓｔｒａｔｅｇｙでは、非常に良好なジッタ値は得られるものの、１１Ｔや１４Ｔなどの長マークが理論値から短くなっていることが確認できた（マーク長増加とともに理論値からのずれ量が大きくなる）。
次に、本発明で提供される記録ストラテジの効果を確認した。
【００６２】
（実施例１）
（化１９）の化合物の、ＤＶＤ  Ｓｐｅｃｉｆｉｃａｔｉｏｎｓ  ｆｏｒ  Ｒｅｃｏｒｄａｂｌｅ  Ｄｉｓｋ（ＤＶＤ−Ｒ）  Ｐａｒｔ  １  ＰＨＹＳＩＣＡＬＳＰＥＣＩＦＩＣＡＴＩＯＮＳ  Ｖｅｒｓｉｏｎ  １．０  Ｊｕｌｙ  １９９７に記載されたＢａｓｉｃ  Ｓｔｒａｔｅｇｙとして、前記で求められた値１．０４−１．００−０．５４を用い、４Ｔ以上のパルスにおける最終パルス（すなわちＭＰ（ｎＴ）imax）の記録パワーを最終パルス以外のパルスに同一に割り当てた記録パワーよりも高く設定した（表１参照。記録パワーの割り当て方は図６の（ｄ）と同じ）。
【００６３】
【表１】
0004410430.tif 000022
（化２０）の化合物の、ＤＶＤ  Ｓｐｅｃｉｆｉｃａｔｉｏｎｓ  ｆｏｒ  Ｒｅｃｏｒｄａｂｌｅ  Ｄｉｓｋ（ＤＶＤ−Ｒ）  Ｐａｒｔ  １  ＰＨＹＳＩＣＡＬＳＰＥＣＩＦＩＣＡＴＩＯＮＳ  Ｖｅｒｓｉｏｎ  １．０  Ｊｕｌｙ  １９９７に記載されたＢａｓｉｃ  Ｓｔｒａｔｅｇｙとして、１．０１−１．００−０．５６を用い、４Ｔ以上のパルスにおける最終パルス（すなわちＭＰ（ｎＴ）imax）の記録パワーを最終パルス以外のパルスに同一に割り当てた記録パワーよりも高く設定した（表１参照。記録パワーの割り当て方は図６の（ｄ）と同じ）。この結果は、（化１９）の化合物に対しては図９、（化２０）の化合物に対しては図１１のようになり、本発明のストラテジを用いることで、ＤＶＤ  Ｓｐｅｃｉｆｉｃａｔｉｏｎｓ  ｆｏｒ  Ｒｅｃｏｒｄａｂｌｅ  Ｄｉｓｋ（ＤＶＤ−Ｒ）  Ｐａｒｔ  １  ＰＨＹＳＩＣＡＬ  ＳＰＥＣＩＦＩＣＡＴＩＯＮＳ  Ｖｅｒｓｉｏｎ  １．０  Ｊｕｌｙ  １９９７に記載されたＢａｓｉｃ  Ｓｔｒａｔｅｇｙでの記録に比べて、マークのデビエーションが非常に小さくなった。
このように、本発明の光記録媒体およびその記録方法によって、マークのデビエーションを改善できることが明らかになった。
さらに本発明の記録ストラテジを用いて、記録パワーを変えたときのジッタを測定した。
図１２は（化１９）の結果、図１３は（化２０）の結果である。
なお、図１２、図１３中の横軸は、記録パワーを最適記録パワーで規格化したものである（（化１９）の化合物の最適記録パワーは１１．０（ＭＷ）であり、（化２０）の化合物の最適記録パワーは１１．５（ＭＷ）である）。
、この結果、（化１９）の化合物の最小ジッタは１０．２％であり、（化２０）の化合物の最小ジッタは９．８％であり、本発明の光記録媒体およびその記録方法によって、マークのデビエーションとともにジッタも改善されることがわかった。
【００６４】
（実施例２）
（化１９）の化合物に対し矩形波記録を用い、他の部分よりも０．２（ｍｗ）高パワー化した部分を１．０（Ｔ）設け（図５の（ｃ）参照）、Ｔend（ｎＴ）−Ｔ2end（ｎＴ）を長マークほど小さくなるように設定した（表２参照）。
【００６５】
【表２】
0004410430.tif 000023
同様に（化２０）の化合物に対し矩形波記録を用い、他の部分よりも０．２（ｍｗ）高パワー化した部分を１．０（Ｔ）設け（図５の（ｃ）参照）、Ｔend（ｎＴ）−Ｔ2end（ｎＴ）を長マークほど小さくなるように設定した（表２参照）。
この結果は、実施例１同様、（化１９）の化合物に対しては図９、（化２０）の化合物に対しては図１１のようになり、本発明のストラテジを用いることで、マークのデビエーションが非常に小さくなった。
このように、本発明の光記録媒体およびその記録方法によって、マークのデビエーションを改善できることが明らかになった。
【００６６】
（実施例３）
（化１９）の化合物の、ＤＶＤ  Ｓｐｅｃｉｆｉｃａｔｉｏｎｓ  ｆｏｒ  Ｒｅｃｏｒｄａｂｌｅ  Ｄｉｓｋ（ＤＶＤ−Ｒ）  Ｐａｒｔ  １  ＰＨＹＳＩＣＡＬＳＰＥＣＩＦＩＣＡＴＩＯＮＳ  Ｖｅｒｓｉｏｎ  １．０  Ｊｕｌｙ  １９９７に記載されたＢａｓｉｃ  Ｓｔｒａｔｅｇｙとして、前記で求められた値１．０４−１．００−０．５４を用い、４Ｔ以上のパルスにおけるパルス列間パワーＰｂ（ｎＴ）を表３のように設定した。
同様に、（化２０）の化合物の、ＤＶＤ  Ｓｐｅｃｉｆｉｃａｔｉｏｎｓ  ｆｏｒ  Ｒｅｃｏｒｄａｂｌｅ  Ｄｉｓｋ（ＤＶＤ−Ｒ）  Ｐａｒｔ  １  ＰＨＹＳＩＣＡＬ  ＳＰＥＣＩＦＩＣＡＴＩＯＮＳ  Ｖｅｒｓｉｏｎ  １．０  Ｊｕｌｙ  １９９７に記載されたＢａｓｉｃ  Ｓｔｒａｔｅｇｙとして、１．０１−１．００−０．５６を用い、４Ｔ以上のパルスにおけるパルス列間パワーＰｂ（ｎＴ）を表３のように設定した。
【００６７】
【表３】
0004410430.tif 000024
この結果は実施例１、２同様、（化１９）の化合物に対しては図９、（化２０）の化合物に対しては図１１のようになり、本発明のストラテジを用いることで、マークのデビエーションが非常に小さくなった。
このように、本発明の光記録媒体およびその記録方法によって、マークのデビエーションを改善できることが明らかになった。
なお、本実施例では、ポルフィラジン化合物における本発明のストラテジの有効性を示したが、ナフタロシアニン化合物、フタロシアニン化合物、ポルフィリン化合物、ポルフィセン化合物、コロール化合物、モノアザポルフィリン化合物、ジアザポルフィリン化合物においても基本骨格構造が同一であり、また熱重量分析における分解挙動が類似していることから、本発明のストラテジによって同様な効果が得られる。
【００６８】
【発明の効果】
以上、詳細かつ具体的な説明から明らかなように、本発明により、分解促進効果が小さい記録材料を記録層として用いた光記録媒体、例えばポルフィリン誘導体を記録層として用いた光記録媒体であっても、マークのデビエーション問題がなく、ジッタに優れた光記録媒体が提供できる。
また、本発明の分解促進効果が小さい記録材料を記録層として用いた光記録媒体への記録方法、あるいはポルフィリン誘導体を記録層として用いた光記録媒体への記録方法を用いることによって、マークのデビエーション問題がなく、ジッタに優れた光記録媒体が提供できる。
本発明によって、基本骨格や置換基のバリエーションが非常に豊富であり、記録再生波長として、赤色領域〜青色領域まで広く対応できるポルフィリン誘導体を広く光記録媒体に適用することが可能となる。
【図面の簡単な説明】
【図１】  従来技術における１つのＢａｓｉｃ  Ｓｔｒａｔｅｇｙを示す図である。
【図２】  従来技術における１アゾ金属錯体を示す図である。
【図３】  従来技術における１ポルフィリン誘導体であるポルフィラジン化合物を示す図である。
【図４】  任意のマーク長のパルスの形態を示した図である。
【図５】  本発明における任意のマーク長のパルスの形態を示した別の図である。
【図６】  任意のマーク長のパルスの形態を示した更に別の図である。
【図７】  本発明におけるポルフィリン誘導体の１記録マークを示す図である。
【図８】  本発明におけるストラテジを用いてマークのデビエーションを測定した結果を示す図である。
【図９】  本発明におけるストラテジを用いてマークのデビエーションを測定した結果を示す別の図である。
【図１０】  本発明におけるストラテジを用いてマークのデビエーションを測定した結果を示す更に別の図である。
【図１１】  本発明におけるストラテジを用いてマークのデビエーション測定した結果を示すまた更に別の図である。
【図１２】  本発明におけるストラテジを用いて記録パワーを変えたときのジッタを測定した結果を示す図である。
【図１３】  本発明におけるストラテジを用いて記録パワーを変えたときのジッタを測定した結果を示す別の図である。
【図１】
0004410430.tif 000025
【図２】
0004410430.tif 000026
【図３】
0004410430.tif 000027
【図４】
0004410430.tif 000028
【図５】
0004410430.tif 000029
【図６】
0004410430.tif 000030
【図７】
0004410430.tif 000031
【図８】
0004410430.tif 000032
【図９】
0004410430.tif 000033
【図１０】
0004410430.tif 000034
【図１１】
0004410430.tif 000035
【図１２】
0004410430.tif 000036
【図１３】
0004410430.tif 000037